Brevet FR3079837A1 (20191011)

REVENDICATIONS1. Latex inverse auto-inversible d'un polyélectrolyte anionique réticulé (P) comprenant, pour 100% molaire : (ai) - d'une proportion supérieure ou égale à 25% molaire et inférieure ou égale à 80% molaire, d'unités monomériques issues de l'acide 2-méthyl 2-[(1-oxo 2-propènyl) amino] 1-propanesulfonique sous forme acide libre ou partiellement ou totalement salifiée ; (a2) - d'une proportion supérieure ou égale à 20% molaire et inférieure ou égale à 75% molaire, d'unités monomériques issues d'au moins un monomère choisi parmi les éléments du groupe constitué par l'acrylamide, le N,N-diméthyl acrylamide ; le méthacrylamide ou le N-isopropyl acrylamide ; (a3) - optionnellement d'une proportion supérieure à 0% molaire et inférieure ou égale à 10% molaire, d'unités monomériques issues d'au moins un monomère choisi parmi les éléments du groupe constitué par l'acide acrylique, l'acide méthacrylique, l'acide 2-carboxyéthyl acrylique, l'acide itaconique, l'acide maléique, l'acide 3-méthyl 3[(1-0x0 2-propènyl) amino] butandique, la fonction carboxylique desdits monomères étant sous forme acide libre, partiellement salifiée ou totalement salifiée ; (a4) - d'une proportion supérieure à 0% molaire et inférieure ou égale à 1% molaire d'unités monomériques issues d'au moins un monomère de réticulation (AR) diéthylénique ou polyéthylénique ; la somme des dites proportions molaires en unités monomériques selon ai), a2) a3) et a4) étant égale à 100% molaire ; ledit latex inverse auto-inversible étant une émulsion de type eau-dans-huile (E) comprenant pour 100% de sa masse : a) - de 10% massique à 90% massique, dudit polyélectrolyte anionique réticulé (P) ; b) - De 5% massique à 50% massique, d'une phase grasse constituée d'au moins une huile (H), C) - De 1% massique à 50% massique d'eau, d) - De 0,5% massique à 10% massique d'un système émulsionnant de type eaudans-huile (Si), et e) - De 2% massique à 10% massique d'un système émulsionnant de type huile- dans-eau (S2) ; 2018P00095 FR 42 la somme des proportions massiques en composés selon a), b), c), d) et e) étant égale à 100% massique ; ledit latex inverse auto-inversible étant caractérisée en ce que ledit système émulsionnant de type huile-dans-eau (S2) comprend pour 100% de sa masse : 5 f) - Une proportion supérieure ou égale à 50% massique et inférieure ou égale à 100% d'une composition (Ce) qui comprend pour 100% de sa masse : ei) - De 10% massique à 60% massique d'au moins un composé de formule (1) : HO4CH2-CH(OH)-CH2-0],i-H (I) dans laquelle n représente un nombre entier supérieur ou égal à un et inférieur ou égal 10 à quinze ; e2) - De 40% massique à 90 % massique d'au moins un composé de formule (11) Ri-(C=0)[O-CH2-CH(OH)-CH2L-OH (Il), dans laquelle p, différent ou identique à n, représente un nombre entier supérieur ou 15 égal à un et inférieur ou égal à quinze ; et dans laquelle le groupe Ri-(C=0)- représente un radical aliphatique saturé ou insaturé, linéaire ou ramifié, comportant de six à vingt-deux atomes de carbone, et optionnellement e3) - Jusqu'à 30% massique d'au moins une composition (Cil) représentée par la formule (111) : 20 HO4CH2-CHOH-CH2-01q-(G),-H (III), dans laquelle q différent ou identique à n, représente un nombre entier supérieur ou égal à un et inférieur ou égal à 3, G représente le reste d'un sucre réducteur et r représente un nombre décimal supérieur ou égal à 1,05 et inférieur ou égal à 5,00, ladite composition (Cil) consistant en un mélange des composés de formules 25 (1111), (1112), (1113), (1114) et (1115) : H04CH2-CHOH-CH2-01q -0-(G)i-H (1111), H04CH2-CHOH-CH2-01q -0-(G)2-H (1112), H04CH2-CHOH-CH2-01q -0-(G)3-H (11k), H04CH2-CHOH-CH2-01q -0-(G)4-H (1114), 30 H04CH2-CHOH-CH2-01q -0-(G)5-H (1115), en des proportions molaires en dits composés de formules (1111), (1112), (1113), (1114) et (1115) respectivement égales à al, a2, a3, a4 et as, telles que la somme (ai+ a2 + a3 + a4 + a5) est égale à un, et que la somme (al + 2a2 + 3a3 + 4a4 + 5a5) est égale à r; la somme des proportions massiques en composés selon el), e2) et e3) étant 35 égale à 100% massique. 2018P00095 FR 43\n<CLM>\1\tLatex inverse auto-inversible tel que défini à la revendication 1, caractérisé en ce que ledit polyélectrolyte anionique réticulé (P) est un copolymère réticulé par le triallylamine et/ou le méthylène-bis(acrylamide), de l'acide 2-méthyl 2-[(1-oxo 2- propènyl) amino] 1-propanesulfonique partiellement ou totalement salifié sous forme de 5 sel de sodium ou de sel d'ammonium et de l'acrylamide ; un copolymère réticulé par le triallylamine et/ou le méthylène-bis(acrylamide), de l'acide 2-méthyl 2-[(1-oxo 2- propènyl) amino] 1-propanesulfonique (y) partiellement ou totalement salifié sous forme de sel de sodium, et de l'acrylamide (e), dans un rapport molaire (y)/(e) supérieur ou égal à 30/70 et inférieur ou égal à 90/10; un copolymère réticulé par le triallylamine et/ou le 10 méthylène-bis(acrylamide), de l'acide 2-méthyl 2-[(1-oxo 2-propènyl) amino] 1- propanesulfonique (y) partiellement ou totalement salifié sous forme de sel de sodium, et d'acrylamide, (e) dans un rapport molaire (y)/(e) supérieur ou égal à 40/60 et inférieur ou égal à 90/10 ; un terpolymère réticulé par le triallylamine et/ou le méthylènebis(acrylamide), de l'acide 2-méthyl 2-[(1-oxo 2-propènyl) amino] 1-propanesulfonique 15 partiellement ou totalement salifié sous forme de sel de sodium ou de sel d'ammonium, de l'acrylamide et de l'acide acrylique partiellement ou totalement salifiés sous forme de sel de sodium ou de sel d'ammonium ; un terpolymère réticulé par le triallylamine et/ou le méthylène-bis(acrylamide), de l'acide 2-méthyl 2-[(1-oxo 2-propènyl) amino] 1- propanesulfonique partiellement ou totalement salifié sous forme de sel de sodium ou 20 de sel d'ammonium dans une proportion molaire supérieure ou égale à 30% et inférieure ou égale à 45%, de l'acrylamide dans une proportion molaire supérieure ou égale à 45% et inférieure ou égale à 68% et de l'acide acrylique partiellement ou totalement salifiés sous forme de sel de sodium ou de sel d'ammonium dans une proportion molaire supérieure ou égale à 2% et inférieure ou égale à 10%, ou un terpolymère réticulé par 25 le triallylamine et/ou le méthylène-bis(acrylamide), de l'acide 2-méthyl 2-[(1-oxo 2- propènyl) amino] 1-propanesulfonique partiellement ou totalement salifié sous forme de sel de sodium ou de sel d'ammonium dans une proportion molaire supérieure ou égale à 30% et inférieure ou égale à 45%, de l'acrylamide dans une proportion molaire supérieure ou égale à 47% et inférieure ou égale à 68% et de l'acide acrylique 30 partiellement ou totalement salifiés sous forme de sel de sodium ou de sel d'ammonium dans une proportion molaire supérieure ou égale à 2% et inférieure ou égale à 8%.\n<CLM>\1\tLatex inverse auto-inversible tel que défini à l'une quelconque des revendications 1 ou 2, caractérisé en ce que dans la formule (I) telle que définie précédemment, n 35 représente un nombre entier supérieur ou égal à un et inférieur ou égal à dix, et en ce que dans la formule (II) telle que définie précédemment, p, identique ou différent de n, 2018P00095 FR 44 représente un nombre entier supérieur ou égal à un et inférieur ou égal à dix, et le groupe Ri-(C=0)- est choisi parmi les radicaux octanoyle, décanoyle, w-undécylènoyle, dodécanoyle, tétradécanoyle, hexadécanoyle, octadécanoyle, 9-octadécènoyle ou 9,12- octadécadiènoyle. 5\n<CLM>\1\tLatex inverse auto-inversible tel que défini à l'une quelconque des revendications 1 à 3, caractérisé en ce que dans ledit système émulsionnant de type huile-dans-eau (S2) ladite composition (C,) telle que définie précédemment, consiste en, pour 100% de sa masse : 10 ei) - De 10% massique à 60% massique d'au moins un composé de formule (I) telle que définie précédemment et e2) - De 40% massique à 90 % massique d'au moins un composé de formule (II) telle que définie précédemment. 15\n<CLM>\1\tLatex inverse auto-inversible tel que défini à l'une quelconque des revendications 1 à 3, caractérisé en ce que dans la formule (III) telle que définie précédemment, q est égal à un, G représente le reste du glucose et r représente un nombre décimal supérieur ou égal à 1,05 et inférieur ou égal à 2,5. 20\n<CLM>\1\tLatex inverse auto-inversible tel que défini à l'une quelconque des revendications 1 à 3 ou 5, caractérisé en ce que dans ledit système émulsionnant de type huile-danseau (S2), ladite composition (C,) telle que définie précédemment consiste en, pour 100% de sa masse : ei) - De 5% massique à 15% massique d'au moins un composé de formule (I) 25 telle que définie précédemment, e2) - De 60% massique à 80 % massique d'au moins un composé de formule (II) telle que définie précédemment, et e3) - De 5% à 15% massique d'au moins une composition (Cil) représentée par la formule (III) telle que définie précédemment. 30\n<CLM>\1\tlatex inverse auto-inversible tel que défini à l'une quelconque des revendications 1 à 6, caractérisé en ce que ledit système émulsionnant de type huile-dans-eau (S2) est ladite composition (C,) telle que définie précédemment. 2018P00095 FR 45\n<CLM>\1\tUtilisation dudit latex inverse auto-inversible tel que défini à l'une des revendications 1 à 7, comme agent épaississant et/ou émulsionnant et/ou stabilisant d'une composition topique cosmétique. 5\n<CLM>\1\tComposition cosmétique topique (F), caractérisée en ce qu'elle comprend comme agent épaississant, pour 100% de sa masse totale entre 0,1% et 10% massique dudit latex inverse auto-inversible, tel que définie à l'une des revendications 1 à\n<CLM>\1\t10. Composition pharmaceutique topique (G) caractérisée en ce qu'elle comprend 10 comme agent épaississant, pour 100% de sa masse totale entre 0,1% et 10% massique dudit latex inverse auto-inversible tel que défini à l'une des revendications 1 à\n<CLM>\1\t2018P00095 FR